(57)【要約】【課題】  有機又は無機材とナノメータ原料の固着の方法の提供。【解決手段】  ゾルゲル法で合成したナノメータ二酸化チタン（ＴｉＯ2 ）及びナノメータ二酸化ケイ素（ＳｉＯ2 ）からなるナノメータ原料中に、塗液全体の０．０１−５重量％の有機の助剤、界面活性剤、汚れ除去溶剤、浸透剤、乳化剤を混合して塗液である懸濁液を形成し、並びにＰＨ値を調整して懸濁状態を保持させ、該塗液を、スプレー塗装、塗装、含浸、ローラ塗装方式で有機又は無機の基材の表面に均一に分布させ、さらに日光或いは紫外線を照射して乾燥させ、二酸化チタンにより有機の助剤等を酸化させてＣＯ2 及びＨ2 Ｏとなして揮発させ、残る無機の二酸化チタン及び二酸化ケイ素を基材表面に付着させ、且つ二酸化ケイ素（ＳｉＯ2 ）により基材と二酸化チタン（ＴｉＯ2 ）の間を結合させ、さらに表面クリーニングする。【選択図】        図１
2005186004.tif 000002
【特許請求の範囲】
【請求項１】
ゾルゲル法で合成したナノメータ二酸化チタン（ＴｉＯ2 ）及びナノメータ二酸化ケイ素（ＳｉＯ2 ）からなるナノメータ原料中に、塗液全体の０．０１−５重量％の有機の助剤、界面活性剤、汚れ除去溶剤、浸透剤、乳化剤を混合して塗液である懸濁液を形成し、並びにＰＨ値を調整して懸濁状態を保持させ、該塗液を、スプレー塗装、塗装、含浸、ローラ塗装方式で有機又は無機の基材の表面に均一に分布させ、さらに日光或いは紫外線を照射して乾燥させ、二酸化チタンにより有機の助剤等を酸化させてＣＯ2 及びＨ2 Ｏとなして揮発させ、残る無機の二酸化チタン及び二酸化ケイ素を基材表面に付着させ、且つ二酸化ケイ素（ＳｉＯ2 ）により基材と二酸化チタン（ＴｉＯ2 ）の間を結合させ、さらに表面クリーニングすることを特徴とする、有機又は無機材とナノメータ原料の固着の方法。
【請求項２】
請求項１記載の有機又は無機材とナノメータ原料の固着の方法において、上記懸濁液に、更に酸化亜鉛、ナノメータ銀、ナノメータ類ダイヤモンド粉、或いはその複合材料を混合することを特徴とする、有機又は無機材とナノメータ原料の固着の方法。
【請求項３】
ゾルゲル法で合成したナノメータ二酸化チタン（ＴｉＯ2 ）及びナノメータ二酸化ケイ素（ＳｉＯ2 ）からなるナノメータ原料中に、塗液全体の０．０１−５重量％の有機の助剤、界面活性剤、汚れ除去溶剤、浸透剤、乳化剤を混合して懸濁液を形成し、並びにＰＨ値を調整して懸濁状態を保持し、さらに分散剤及び表面改質剤を加え、研磨して粉粒とし、プラスチック材料中に加え、混練加工することを特徴とする、有機又は無機材とナノメータ原料の固着の方法。
【請求項４】
請求項３記載の有機又は無機材とナノメータ原料の固着の方法において、上記懸濁液に、更に酸化亜鉛、ナノメータ銀、ナノメータ類ダイヤモンド粉、或いはその複合材料を混合することを特徴とする、有機又は無機材とナノメータ原料の固着の方法。
【発明の詳細な説明】
【技術分野】
【０００１】
本発明は一種の有機又は無機材とナノメータ原料の固着の方法に係り、特に、有機助剤で二酸化チタン（ＴｉＯ2 ）及び二酸化ケイ素（ＳｉＯ2 ）等ナノメータ材料を補助し、並びにＰＨ値を調整してそれに懸濁状態を保持させ、それをスプレー、塗布、含浸、ローラ塗布の方式で有機又は無機材表面に均一に分布させ、さらに日光或いは紫外線を照射して二酸化チタン（ＴｉＯ2 ）に有機助剤を除去させ、残った二酸化チタン（ＴｉＯ2 ）及び二酸化ケイ素（ＳｉＯ2 ）を基材上に固着させ、二酸化ケイ素（ＳｉＯ2 ）で基材を保護して基材改質を行なうか、或いは、混合したナノメータ原料に分散剤及び表面改質剤を加え、研磨して粉粒となしてプラスチック材料中に加えて混練加工することにより、材料の性能を高め、ナノメータ原料の特性を有効に発揮させると共に予期された効果を達成させる、有機又は無機材とナノメータ原料の固着の方法に関する。
【背景技術】
【０００２】
近年、有機、無機材料の物性或いはその表面複合機能を改善する研究において、ナノメータ（１−１００ｎ／ｍ  以下）技術を使用することで、材料の特性を確実に高められることが分かった。例えば光触媒、ケイ素、雲母、粘土等のナノメータ材料で基材を補助することで、有効に基材の弾性、耐気候、耐温度等の特性を高めることができる。しかし各種の応用中、基材は一般に親油性でなく親水性であり、ナノメータ材料が付着しにくく、高分子接着剤で強制的にナノメータ材料を上述の基材に付着させる方法もあるが、付着後のナノメータ材料が接着剤に被覆されるため、物性が大きく変化し、その効果が低くなってしまう。これがナノメータ材料応用のネックとなっており、更なる改良の必要がある。
【発明の開示】
【発明が解決しようとする課題】
【０００３】
本発明は一種の有機又は無機材とナノメータ原料の固着の方法を提供することを目的とし、それは、ゾルゲル法で合成したナノメータ二酸化チタン（ＴｉＯ2 ）及びナノメータ二酸化ケイ素（ＳｉＯ2 ）等のナノメータ原料中に、全体の０．０１−５重量％で有機の助剤、界面活性剤、汚れ除去溶剤、浸透剤、乳化剤を混合して懸濁液を形成し、並びにＰＨ値を調整して懸濁状態を保持させ、それを、スプレー塗装、塗装、含浸、ローラ塗装方式で有機又は無機材料の表面に均一に分布させ、さらに日光或いは紫外線を照射して乾燥させ、二酸化チタンにより有機の助剤等を酸化させてＣＯ2 及びＨ2 Ｏとなして揮発させ、無機の二酸化チタン及び二酸化ケイ素を残し、二酸化ケイ素により基材と二酸化チタンの間を固着させて基材が二酸化チタンにより酸化され損傷し剥落するのを防止し、また、二酸化チタンが有機材で被覆及び妨害されないため、有効にナノメータ原料の特性を発揮させると共に予期された改善効果を達成し、有機又は無機基材の特性を増す方法である。
【０００４】
本発明はまた一種の有機又は無機材とナノメータ原料の固着の方法を提供することを目的とし、それは、有機助剤で二酸化チタン（ＴｉＯ2 ）及び二酸化ケイ素（ＳｉＯ2 ）等のナノメータ材料を補助し、並びにそのＰＨ値を調整し、それに懸濁状態を保持させ、混合後のナノメータ原料に分散剤及び表面改質剤を加え、研磨して粉粒となしてプラスチック材料に加えて混練加工し、材料の性能を高め、有効にナノメータ原料の性能を発揮させ、予期された改善効果を達成する方法であるものとする。
【０００５】
本発明はさらに一種の有機又は無機材とナノメータ原料の固着の方法を提供することを目的とし、それは、ナノメータ材料中に混合時に更に酸化亜鉛、ナノメータ銀、ナノメータ類ダイヤモンド粉、或いはその混合材料を加え、さらに有機又は無機材の改質特性を増す方法であるものとする。
【課題を解決するための手段】
【０００６】
請求項１の発明は、ゾルゲル法で合成したナノメータ二酸化チタン（ＴｉＯ2 ）及びナノメータ二酸化ケイ素（ＳｉＯ2 ）からなるナノメータ原料中に、塗液全体の０．０１−５重量％の有機の助剤、界面活性剤、汚れ除去溶剤、浸透剤、乳化剤を混合して塗液である懸濁液を形成し、並びにＰＨ値を調整して懸濁状態を保持させ、該塗液を、スプレー塗装、塗装、含浸、ローラ塗装方式で有機又は無機の基材の表面に均一に分布させ、さらに日光或いは紫外線を照射して乾燥させ、二酸化チタンにより有機の助剤等を酸化させてＣＯ2 及びＨ2 Ｏとなして揮発させ、残る無機の二酸化チタン及び二酸化ケイ素を基材表面に付着させ、且つ二酸化ケイ素（ＳｉＯ2 ）により基材と二酸化チタン（ＴｉＯ2 ）の間を結合させ、さらに表面クリーニングすることを特徴とする、有機又は無機材とナノメータ原料の固着の方法としている。
請求項２の発明は、請求項１記載の有機又は無機材とナノメータ原料の固着の方法において、上記懸濁液に、更に酸化亜鉛、ナノメータ銀、ナノメータ類ダイヤモンド粉、或いはその複合材料を混合することを特徴とする、有機又は無機材とナノメータ原料の固着の方法としている。
請求項３の発明は、ゾルゲル法で合成したナノメータ二酸化チタン（ＴｉＯ2 ）及びナノメータ二酸化ケイ素（ＳｉＯ2 ）からなるナノメータ原料中に、塗液全体の０．０１−５重量％の有機の助剤、界面活性剤、汚れ除去溶剤、浸透剤、乳化剤を混合して懸濁液を形成し、並びにＰＨ値を調整して懸濁状態を保持し、さらに分散剤及び表面改質剤を加え、研磨して粉粒とし、プラスチック材料中に加え、混練加工することを特徴とする、有機又は無機材とナノメータ原料の固着の方法としている。
請求項４の発明は、請求項３記載の有機又は無機材とナノメータ原料の固着の方法において、上記懸濁液に、更に酸化亜鉛、ナノメータ銀、ナノメータ類ダイヤモンド粉、或いはその複合材料を混合することを特徴とする、有機又は無機材とナノメータ原料の固着の方法としている。
【発明の効果】
【０００７】
本発明の方法は従来にはなく、基材を保護して基材の改質を行なうほか、有効にナノメータ原料の性能を発揮させると共に予期された改善効果を達成し、機能及び産業上、明らかな利用価値を有している。
【発明を実施するための最良の形態】
【０００８】
添付の図に示されるように、本発明の応用原理は、ナノメータ二酸化チタン（ＴｉＯ2 ）光触媒が、日光或いは３９０ｎｍの紫外線照射下で、有機物及び揮発性有機ガスに対して極めて良好な酸化還元メカニズム及び能力を具備し、有機物を分解してＣＯ2 及びＨ2 Ｏとなし並びに揮発させることにある。本発明は、ゾルゲル法で合成したナノメータ二酸化チタン（ＴｉＯ2 ）及びナノメータ二酸化ケイ素（ＳｉＯ2 ）等のナノメータ材料中に、全体の０．０１−５重量％の有機の助剤、界面活性剤、汚れ除去溶剤、浸透剤、乳化剤を混合して懸濁液を形成し、並びにＰＨ値を調整して懸濁状態を保持させ、それを、スプレー塗装、塗装、含浸、ローラ塗装方式で有機又は無機の基材の表面に均一に分布させ、さらに日光或いは紫外線を照射して乾燥させ、基材表面の塗液中の補助剤を分散させ、ナノメータ材料を基材表面に付着させ、表面をクリーニングする。上述の乾燥過程で、二酸化チタン（ＴｉＯ2 ）が紫外線の作用を受けることで、酸化作用を発生して有機の助剤等を酸化してＣＯ2 及びＨ2 Ｏとし、並びに揮発させ、残った無機の二酸化チタン（ＴｉＯ2 ）及び二酸化ケイ素（ＳｉＯ2 ）を基材表面に付着させ、二酸化ケイ素（ＳｉＯ2 ）が有効に基材と二酸化チタン（ＴｉＯ2 ）の間を結合し、これにより基材が二酸化チタンにより酸化され損傷し剥落するのを防止し、また、二酸化チタンが接着剤で被覆及び妨害されないため、基材表面の汚れ防止、セルフクリーニング、殺菌、除臭の作用が妨害されることがなく、有効に被覆するナノメータ原料の性能を発揮させ、予期された改善の効果を達成できる。また、上述のナノメータ材料中に酸化亜鉛、ナノメータ銀、ナノメータ類ダイヤモンド粉等の混合した材料を使用することで、さらに有機無機材の特性を増すことができる。
【０００９】
また、本発明は有機助剤で二酸化チタン（ＴｉＯ2 ）及び二酸化ケイ素（ＳｉＯ2 ）等のナノメータ材料を補助して塗布を行ない、さらに日光或いは紫外線で二酸化チタン（ＴｉＯ2 ）に有機助剤を除去させ、並びに二酸化チタン（ＴｉＯ2 ）及び二酸化ケイ素（ＳｉＯ2 ）を固着させ、二酸化ケイ素（ＳｉＯ2 ）で基材を保護して基材表面の改質を行なう形態も可能である。また、図２に示されるように、上述の混合後のナノメータ材料中に分散剤及び表面改質剤を加え、研磨して粉粒となしてプラスチック材料に加えて混練加工し、プラスチック材料の耐気候性、耐温度性、弾性、光分解等の物性を高め、環境保護材料の性能を高めるようにする方法も可能である。
【図面の簡単な説明】
【００１０】
【図１】本発明の実施例のフローチャートである。
【図２】本発明の別の実施例のフローチャートである。
【図１】
2005186004.tif 000003
【図２】
2005186004.tif 000004